"着色剤及び結着樹脂を含む着色粒子を有し、前記着色粒子の表面に、二種以上の無機粒子が外添されており、前記二種以上の無機粒子が、チタン系粒子及びシリカ系粒子を含み、前記着色粒子表面の露出率が、25以下であり、前記着色粒子表面と接触している前記シリカ系粒子の割合が、10個数以下であることを特徴とする静電荷像現像トナー。前記着色粒子に対する前記チタン系粒子の被覆率が90以上135以下である請求項1に記載の静電荷像現像トナー。前記着色粒子に対する前記チタン系粒子の被覆率と前記シリカ系粒子の被覆率の合計値が150以下である請求項1又は2に記載の静電荷像現像トナー。着色剤及び結着樹脂を含む着色粒子を作製する工程、水系媒体中において前記着色粒子にチタン系粒子を湿式外添してチタン系粒子付着着色粒子を得る工程、並びに、前記チタン系粒子付着着色粒子にシリカ系粒子を乾式外添する工程、を含む請求項1~3のいずれか1項に記載の静電荷像現像トナーの製造方法。画像形成装置に着脱可能であり、請求項1~3のいずれか1項に記載の静電荷像現像トナーを収容することを特徴とするカートリッジ。像保持体表面に静電潜像を形成する潜像形成工程、前記像保持体表面に形成された静電潜像をトナーにより現像してトナー像を形成する現像工程、前記トナー像を被転写体表面に転写する転写工程、及び、前記被転写体表面に転写されたトナー像を定着する定着工程、を含み、前記トナーが請求項1~3のいずれか1項に記載の静電荷像現像トナーであることを特徴とする画像形成方法。像保持体と、前記像保持体を帯電させる帯電手段と、帯電した前記像保持体を露光して前記像保持体表面に静電潜像を形成させる露光手段と、トナーにより前記静電潜像を現像してトナー像を形成させる現像手段と、前記トナー像を前記像保持体から被転写体表面に転写する転写手段と、前記被転写体表面に転写されたトナー像を定着する定着手段と、を有し、前記トナーが請求項1~3のいずれか1項に記載の静電荷像現像トナーであることを特徴とする画像形成装置。本発明の目的は、画像形成時における画像濃度安定性に優れる静電荷像現像トナーを提供することである。本発明の上記課題は、以下の<1>及び<4>乃至<7>に記載の手段により解決された。好ましい実施態様である<2>及び<3>と共に以下に示す。<1>着色剤及び結着樹脂を含む着色粒子を有し、前記着色粒子の表面に、二種以上の無機粒子が外添されており、前記二種以上の無機粒子が、チタン系粒子及びシリカ系粒子を含み、前記着色粒子表面の露出率が、25以下であり、前記着色粒子表面と接触している前記シリカ系粒子の割合が、10個数以下であることを特徴とする静電荷像現像トナー、<2>前記着色粒子に対する前記チタン系粒子の被覆率が90以上135以下である上記<1>に記載の静電荷像現像トナー、<3>前記着色粒子に対する前記チタン系粒子の被覆率と前記シリカ系粒子の被覆率の合計値が150以下である上記<1>又は<2>に記載の静電荷像現像トナー、<4>着色剤及び結着樹脂を含む着色粒子を作製する工程、水系媒体中において前記着色粒子にチタン系粒子を湿式外添してチタン系粒子付着着色粒子を得る工程、並びに、前記チタン系粒子付着着色粒子にシリカ系粒子を乾式外添する工程、を含む上記<1>~<3>のいずれか1つに記載の静電荷像現像トナーの製造方法、<5>画像形成装置に着脱可能であり、上記<1>~<3>のいずれか1つに記載の静電荷像現像トナーを収容することを特徴とするカートリッジ、<6>像保持体表面に静電潜像を形成する潜像形成工程、前記像保持体表面に形成された静電潜像をトナーにより現像してトナー像を形成する現像工程、前記トナー像を被転写体表面に転写する転写工程、及び、前記被転写体表面に転写されたトナー像を定着する定着工程、を含み、前記トナーが上記<1>~<3>のいずれか1つに記載の静電荷像現像トナーであることを特徴とする画像形成方法、<7>像保持体と、前記像保持体を帯電させる帯電手段と、帯電した前記像保持体を露光して前記像保持体表面に静電潜像を形成させる露光手段と、トナーにより前記静電潜像を現像してトナー像を形成させる現像手段と、前記トナー像を前記像保持体から被転写体表面に転写する転写手段と、前記被転写体表面に転写されたトナー像を定着する定着手段と、を有し、前記トナーが上記<1>~<3>のいずれか1つに記載の静電荷像現像トナーであることを特徴とする画像形成装置。上記<1>に記載の発明によれば、本構成を有さない場合に比べて、画像形成時における画像濃度安定性に優れた静電荷像現像トナーを提供することができる。上記<2>に記載の発明によれば、着色粒子に対するチタン系粒子の被覆率が90以上135以下ではない場合に比べて、さらに画像形成時における白筋の発生が抑制された静電荷像現像トナーを提供することができる。上記<3>に記載の発明によれば、着色粒子に対するチタン系粒子の被覆率とシリカ系粒子の被覆率の合計値が150を超える場合に比べて、更に画像形成時における他部材へのトナーの付着が抑制された静電荷像現像トナーを提供することができる。上記<4>に記載の発明によれば、チタン系粒子を湿式外添し、その後シリカ系粒子を乾式外添しない場合に比べて、画像形成時における画像濃度安定性に優れた静電荷像現像トナーを容易に製造することができる。上記<5>に記載の発明によれば、本構成を有さない場合に比べて、画像形成時における画像濃度安定性に優れた静電荷像現像トナーを収容したカートリッジを提供することができる。上記<6>に記載の発明によれば、本構成を有さない場合に比べて、画像濃度安定性に優れた画像形成方法を提供することができる。上記<7>に記載の発明によれば、本構成を有さない場合に比べて、画像濃度安定性に優れた画像形成装置を提供することができる。以下、本実施形態について詳細に説明する。なお、本実施形態において、A~Bとの記載は、AからBの間の範囲だけでなく、その両端であるA及びBも含む範囲を表す。例えば、A~Bが数値範囲であれば、数値の大小に応じてA以上B以下又はB以上A以下を表す。静電荷像現像トナー本実施形態の静電荷像現像トナーは、着色剤及び結着樹脂を含む着色粒子を有し、前記着色粒子の表面に、二種以上の無機粒子が外添されており、前記二種以上の無機粒子が、チタン系粒子及びシリカ系粒子を含み、前記着色粒子表面の露出率が、25以下であり、前記着色粒子表面と接触している前記シリカ系粒子の割合が、10個数以下であることを特徴とする。<着色粒子表面の露出率の測定方法>本実施形態における着色粒子表面の露出率Eは、シリカ系粒子による着色粒子表面への実測の被覆率Cs並びにチタン系粒子による着色粒子表面への実測の被覆率Ctから求めるものとする。すなわち、実測の被覆率Cs、Ctは、X線光電子分光装置XPSJPS-9000MX:日本電子株製により、着色粒子のみ、シリカ系粒子のみ、チタン系粒子のみ、及び、シリカ系粒子とチタン系粒子とを含むトナーについて、それぞれ珪素原子/チタン原子のシグナル強度を測定し、下記式1、2を用いて算出される。1Cs=Ps-Ns/Ts-Ns×1002Ct=Pt-Nt-Cs×Tt/St-Nt×100よって、露出率Eは下記式3により算出される。3E=100-Cs-Ct式1中のPsは、シリカ系粒子とチタン系粒子とを含むトナーについてのシリカ系粒子とチタン系粒子とに由来する珪素原子のシグナル強度を示し、Ptは、チタン原子のシグナル強度を示す。Ssは、シリカ系粒子のみのシリカ系粒子に由来する珪素原子のシグナル強度を示し、Stは、チタン原子のシグナル強度を示す。Tsは、チタン系粒子のみのシリカ系粒子に由来する珪素原子のシグナル強度を示し、Ttは、チタン原子のシグナル強度を示す。Nsは、着色粒子のみの珪素原子のシグナル強度を示し、Ntは、チタン原子のシグナル強度を示す。<着色粒子表面と直接接触しているシリカ系粒子の割合の測定方法>本実施形態においては、下記方法により着色粒子表面と直接接触しているシリカ系粒子の割合個数を求める。走査型電子顕微鏡FE-SEMS-4500、株日立製作所製を用いて、30,000倍のトナーの写真を撮り、目視によって着色粒子に接触しているシリカ系粒子の個数を勘定し、シリカ系粒子と着色粒子表面との接触割合を計算する。本実施形態においては、無作為抽出したトナー10個を調べ、それらの平均値を前記着色粒子表面と接触している前記シリカ系粒子の割合とする。なお、着色粒子にシリカ粒子が接触しているか否かは、当該シリカ系粒子の周囲に当該シリカ系粒子下部のチタン系粒子が視認できる場合は着色粒子にシリカ粒子が接触していないと判断し、当該シリカ系粒子の周囲に当該シリカ系粒子下部のチタン系粒子が視認できない場合は着色粒子にシリカ粒子が接触していると判断する。<外添剤>本実施形態の静電荷像現像トナーは、前記着色粒子の表面に、外添剤として、二種以上の無機粒子が外添されており、前記二種以上の無機粒子が、チタン系粒子及びシリカ系粒子を含み、前記着色粒子表面の露出率が、25以下であり、前記着色粒子表面と接触している前記シリカ系粒子の割合が、10個数以下である。本実施形態の静電荷像現像トナーは、前記着色粒子表面の露出率が25以下であり、かつ、前記着色粒子表面と直接接触している前記シリカ系粒子の割合接触割合が10個数以下であるので、シリカ粒子と着色粒子表面とが直接接触する割合が低減されている。そのため、熱履歴や機械的ストレスによってシリカ粒子が着色粒子表面へ埋没するのことが抑制され、流動性が経時でも維持されるものと推測される。従って、本実施形態の静電荷像現像トナーを用いると、繰り返し画像を形成しても画像濃度の変動が少なくなるものと推測される。また、本実施形態の静電荷像現像トナーは、チタン系粒子が着色粒子表面に埋まりこむことにより、チタン系粒子がフィラーとしての働きをするため、トナーの変形が抑制されるものと推測される。従って、本実施形態の静電荷像現像トナーを用いると、繰り返し画像を形成しても現像器内のブレードへの固着が抑制されるものと推測される。本実施形態の静電荷像現像トナーは、前記着色粒子の表面に、まずチタン系粒子を着色粒子の径方向において重なり合わないように付着させた後に、シリカ粒子を外添することにより好適に作製される。また、本実施形態の静電荷像現像トナーにおけるチタン系粒子は、前記着色粒子の表面に、着色粒子の径方向において重なり合わないよう1層で付着させることが好ましい。1層で付着させることにより、重なり合いの上層に位置するチタン系粒子が少ないため遊離するチタン系粒子が少なくなり、キャリアや現像剤保持体や感光体への移行による汚染が抑制されるものと推測される。1層での付着は、光学又は電子顕微鏡による観察によって直接的に確認してもよいし、また、後述する添加量の範囲で規定の着色粒子の露出率を達成することで定量的に確認してもよい。-チタン系粒子-本実施形態の静電荷像現像トナーは、前記着色粒子の表面に、外添剤として、二種以上の無機粒子が外添されており、前記二種以上の無機粒子が、チタン系粒子を含む。また、本実施形態の静電荷像現像トナーは、前記着色粒子表面の露出率が25以下であり、前記着色粒子表面と接触している前記シリカ系粒子の割合が10個数以下であるので、前記着色粒子の表面には、チタン系粒子がシリカ系粒子よりも多く付着しており、更に、本実施形態の静電荷像現像トナーは、前記着色粒子表面にチタン系粒子が付着して形成された層を少なくとも1層有することが好ましい。なお、前記着色粒子表面にチタン系粒子が付着して形成された層は、完全に着色粒子を覆うものではなく、前記着色粒子表面の露出率は25以下であるので、前記着色粒子表面に付着したチタン系粒子同士の間には前記着色粒子表面が露出している部分が存在し、また、前記着色粒子表面にチタン系粒子が付着していない部分及びシリカ系粒子が付着している部分を有していてもよいことは言うまでもない。チタン系粒子としては、アナターゼ型酸化チタン粒子やルチル型酸化チタン粒子、メタチタン酸粒子等が挙げられる。これらの中でも、透明性に影響を与えにくい観点から、メタチタン酸TiOOH2粒子が好ましく挙げられる。また、チタン系粒子がメタチタン酸粒子である場合、ポリエステル樹脂とメタチタン酸粒子とは親和性が高く、着色粒子表面の被覆効果が大きいため、前記着色粒子の結着樹脂として、ポリエステル樹脂を含むことがより好ましい。チタン系粒子の体積平均粒子径は、8~50nmであることが好ましく、10~40nmであることがより好ましい。8nm以上であると、粒子の分散性に優れる。また、50nm以下であると、トナーから脱離しにくい。チタン系粒子の作製方法としては、公知の作製方法であれば構わず、例えば、気相法製法や湿式製法、ゾルゲル製等が挙げられる。チタン系粒子は、表面処理を施されてもよい。例えば、シラン系カップリング剤、チタン系カップリング剤、シリコーンオイル等で表面処理を行い、疎水化されていてもよい。疎水化処理をすると、着色粒子表面との親和性が低下するため、更に埋没が抑制される。用いられる表面処理としては、帯電性と流動性とを得やすいシラン系カップリング剤が挙げられる。チタン系粒子の添加量は、着色粒子に対して被覆率が80~140になるような添加量が好ましく、90~135になるような添加量がより好ましい。被覆率が80以上の添加量であると、着色粒子表面に1層で付着でき、所望の露出率を得ることが容易である。また、被覆率が140以下の添加量であると、着色粒子表面に一層で付着でき、余剰のチタン系粒子の発生が少なく、2層以上の付着形態の存在率が低い。着色粒子に対する被覆率が90~135特に100~130となるような添加量であると、上述の理由により画像を形成した時の白筋の発生が確実に抑制される傾向がみられる。なお、チタン粒子のトナー粒子に対する被覆率は、下記方法により求められる。da:外添剤チタン粒子の重量平均粒子径dt:トナー粒子の重量平均粒子径ρa:外添剤の真比重ρt:トナー粒子の真比重C:外添剤重量/トナー粒子の重量としたときに、下記式に基づいて求められる。被覆率=√3/2π×dt/da×ρt/ρa×C×100-シリカ系粒子-本実施形態の静電荷像現像トナーは、前記着色粒子の表面に、外添剤として、二種以上の無機粒子が外添されており、前記二種以上の無機粒子が、シリカ系粒子を含む。また、本実施形態の静電荷像現像トナーは、前記着色粒子表面の露出率が25以下であり、前記着色粒子表面と直接接触している前記シリカ系粒子の割合が10個数以下であるので、前記シリカ系粒子の90個数以上は、前記着色粒子と直接接触しておらず、前記着色粒子表面に直接付着したチタン系粒子の上に存在している。また、本実施形態の静電荷像現像トナーは、前記着色粒子表面にチタン系粒子が直接付着して形成された層上に、シリカ系粒子の90個数以上が存在することが好ましい。シリカ系粒子としては、ヒュームドシリカ、コロイダルシリカ、シリカゲル等のシリカ粒子が挙げられる。また、シリカ系粒子は、表面処理を施されてもよく、例えば、シラン系カップリング剤、シリコーンオイル等で表面処理を行い、疎水化されていてもよい。表面処理としては、帯電性と流動性とを得やすいシラン系カップリング剤が挙げられる。シリカ系粒子の体積平均粒子径は、5~40nmであることが好ましく、7~30nmであることがより好ましい。5nm以上であると、着色粒子表面にムラを抑えて付着させるのが容易である。40nm以下であると、帯電性と流動性とが得易い。シリカ系粒子の作製方法としては、公知の作製方法であれば特に制限はなく、例えば、気相法製法や湿式製法、ゾルゲル製法等が挙げられる。シリカ系粒子の添加量としては、着色粒子に対して被覆率が10~50になるような添加量が好ましく、15~45になるような添加量がより好ましい。被覆率が以上の添加量では十分な電荷交換性が得られ、被覆率が50以下の添加量ではトナーからの脱離が抑制される。シリカ系粒子の着色粒子に対する被覆率は、チタン系粒子の着色粒子に対する被覆率と同様にして計算することができる。また、チタン系粒子とシリカ系粒子の添加量が前述の添加量を満たす場合に、さらにチタン系粒子の着色粒子に対する被覆率とシリカ系粒子の着色粒子に対する被覆率との合計値が150以下となるような添加量であることが好ましい。この場合、チタン系粒子及びシリカ系粒子は静電荷像形成トナーから脱離せずに保持されるため、他の部材等への移動が抑制されるものと推測される。また、本実施形態の静電荷像現像トナーには、目的を損なわない範囲で他の外添剤を外添してもよく、チタン系粒子及びシリカ系粒子のみであってもよい。他の外添剤としては、アルミナ、酸化セリウム等の無機粒子や、ポリメチルメタクリレートPMMA粒子などの有機粒子が挙げられる。<着色粒子>本実施形態の静電荷像現像トナーにおける着色粒子は、少なくとも着色剤と結着樹脂とを含有する。前記着色粒子は、これらの成分の他に、離型剤等の他の成分を含有していてもよい。-結着樹脂-本実施形態において、結着樹脂は特に限定されず着色粒子として公知の樹脂が使用される。例えば、低温定着性の観点からすれば、ポリエステル樹脂を含むことが好ましく、非晶性非結晶性ともいう。ポリエステル樹脂を含むことがより好ましい。ポリエステル樹脂は、例えば、主として多価カルボン酸類と多価アルコール類との重縮合により合成される。なお、前記非晶性ポリエステル樹脂とは、示差走査熱量測定DifferentialScanningCalorimetry;以下、DSCと略記することがある。において明瞭な吸熱ピークでなく、階段状の吸熱変化が認められる樹脂を指す。-着色剤-前記着色粒子は、着色剤を含有する。着色剤は、染料であっても顔料であっても構わないが、耐光性や耐水性の観点からすれば、顔料であることが好ましい。また、着色剤は、有色着色剤に限定されるものではなく、白色着色剤や、金属色を有する着色剤も含む。着色剤としては、例えば、カーボンブラック、アニリンブラック、アニリンブルー、カルコイルブルー、クロムイエロー、ウルトラマリンブルー、デュポンオイルレッド、キノリンイエロー、メチレンブルークロライド、フタロシアンブルー、マラカイトグリーンオキサート、ランプブラック、ローズベンガル、キナクリドン、ベンジジンイエロー、C.I.ピグメントレッド48:1、C.I.ピグメントレッド57:1、C.I.ピグメントレッド122、C.I.ピグメントレッド185、C.I.ピグメントレッド238、C.I.ピグメントイエロー12、C.I.ピグメントイエロー17、C.I.ピグメントイエロー180、C.I.ピグメントイエロー97、C.I.ピグメントイエロー74、C.I.ピグメントブルー15:1、C.I.ピグメントブルー15:3等の公知の顔料が使用される。本実施形態において、静電荷像現像トナーにおける前記着色剤の含有量は、結着樹脂100重量部に対して、1~30重量部が好ましい。表面処理された着色剤を使用したり、顔料分散剤を使用してもよい。前記着色剤の種類を選択することにより、イエロートナー、マゼンタトナー、シアントナー、ブラックトナー等のカラートナーが調製される。-離型剤-前記着色粒子は、離型剤を含有してもよい。離型剤としては、例えば、低分子量ポリプロピレン、低分子量ポリエチレン等のパラフィンワックス;シリコーン樹脂;ロジン類;ライスワックス;カルナウバワックス;等が挙げられる。これらの離型剤の融解温度は、50~100°Cが好ましく、60~95°Cがより好ましい。着色粒子中の離型剤の含有量は、0.5~15重量が好ましく、1.0~12重量がより好ましい。離型剤の含有量が0.5重量以上であれば、特にオイルレス定着の場合における剥離不良が防止される。離型剤の含有量が15重量以下であれば、トナーの流動性の悪化が防止されるので、画質及び画像形成の信頼性が保たれる。-その他の添加剤-前記着色粒子には、上記したような成分以外にも、更に必要に応じて内添剤、帯電制御剤等の種々の成分を添加してもよい。内添剤としては、例えば、フェライト、マグネタイト、還元鉄、コバルト、ニッケル、マンガン等の金属、合金、又はこれら金属を含む化合物などの磁性体等が挙げられる。帯電制御剤としては、例えば、第四級アンモニウム塩化合物、ニグロシン系化合物、アルミ、鉄、クロムなどの錯体からなる染料、トリフェニルメタン系顔料等が挙げられる。<トナーの特性>本実施形態において、静電荷像現像トナーは、形状係数SF1が115~140であることが好ましく、120~138であることがより好ましい。ここで上記形状係数SF1は、下記式により求められる。SF1=ML2/A×π/4×100上記式中、MLはトナー粒子の絶対最大長、Aはトナー粒子の投影面積を各々示す。SF1は、主に顕微鏡画像又は走査型電子顕微鏡SEM画像を、画像解析装置を用いて解析することによって数値化され、例えば、スライドガラス表面に散布した粒子の光学顕微鏡像を、ビデオカメラを通じてルーゼックス画像解析装置に取り込み、100個の粒子の最大長と投影面積を求め、上記式によって計算し、その平均値を求めることにより算出される。また、本実施形態において、静電荷像現像トナーの体積平均粒子径は、3~9μmが好ましく、3.1~8.5μmがより好ましく、3.2~8.0μmが更に好ましい。体積平均粒子径が3μm以上であれば、流動性が低下しにくく、帯電性が維持されやすい。体積平均粒子径が9μm以下であれば、解像度が低下しにくい。なお、上記体積平均粒子径は、例えば、コールターマルチサイザーIIベックマンコールター株製等の測定機で測定される。静電荷像現像トナーの製造方法本実施形態の静電荷像現像トナーの製造方法としては、前述の規定を満たすトナーを得ることができれば特に制限はなく、例えば、着色剤及び結着樹脂を含む着色粒子を作製する工程以下、着色粒子作製工程ともいう。、水系媒体中において前記着色粒子にチタン系粒子を湿式外添してチタン系粒子付着着色粒子を得る工程以下、チタン外添工程ともいう。、並びに、前記チタン系粒子付着着色粒子にシリカ系粒子を乾式外添する工程以下、シリカ外添工程ともいう。、を含む製造方法であればよい。<着色粒子作製工程>本実施形態の静電荷像現像トナーの製造方法は、着色剤及び結着樹脂を含む着色粒子を作製する工程着色粒子作製工程を含む。前記着色粒子作製工程における着色粒子の作製方法は、特に限定されるものではなく、混練粉砕法等の乾式法や、溶融懸濁法、乳化凝集法、溶解懸濁法等の湿式法により作製する公知の方法が挙げられる。<チタン外添工程>本実施形態の静電荷像現像トナーの製造方法は、水系媒体中において前記着色粒子にチタン系粒子を湿式外添してチタン系粒子付着着色粒子を得る工程チタン外添工程を含む。湿式外添の場合、着色粒子の形状によらず、着色粒子の径方向において重なり合わないようチタン系粒子が付着される。そのため、乾式外添では実現困難な付着状態が実現されることとなる。前記チタン外添工程としては、例えば、着色粒子分散液中にチタン系粒子を添加して着色粒子表面に前記チタン系粒子を水系媒体中において付着する付着工程と、得られたチタン系粒子付着着色粒子を乾燥させる乾燥工程と、が挙げられる。本実施形態に用いる水系媒体としては、例えば、蒸留水、イオン交換水等の水や、エタノール、メタノール等のアルコール類などが挙げられる。これらの中でも、エタノールや水が好ましく、蒸留水及びイオン交換水等の水が特に好ましい。これらは、1種単独で使用してもよいし、2種以上を併用してもよい。また、水系媒体には、水混和性の有機溶媒を含んでいてもよい。水混和性の有機溶媒としては、例えば、アセトンや酢酸等が挙げられる。付着工程における着色粒子分散液は、固形分比率が30以上であることが好ましく、35以上であることが更に好ましい。固形分比率を30以上とすることで、ヘテロ凝集機構が働いて、着色粒子の径方向において重なり合わないようチタン系粒子が付着される。着色粒子分散液中にチタン系粒子を添加する方法としては、着色粒子分散液中にチタン系粒子を固体粉末のまま直接添加してもよいし、チタン系粒子を分散した分散液を着色粒子分散液中に添加してもよいが、疎水化処理されたチタン系粒子の場合は、そのままでは水系媒体中に分散しにくいため、メタノールと水との混合溶媒に分散した状態で、着色粒子分散液中に添加するのが好ましい。前記混合溶媒におけるメタノールと水との混合割合は、1:9~5:5が好ましい。付着工程においては、チタン系粒子を添加された着色粒子分散液の撹拌下、分散液のpHを酸性にすることによって、チタン系粒子を着色粒子に付着させてもよい。pHとしては、2以上6.5以下の範囲が好ましく、3以上6以下の範囲がより好ましい。pHを6.5よりも小さくすることで、着色粒子表面のカルボン酸等の解離が抑制され、着色粒子の径方向において重なり合わないよう付着される。また、チタン系粒子の添加量は、着色粒子に対して被覆率が80~140になるような添加量が好ましく、90~135になるような添加量がより好ましい。図3は、チタン系粒子の付着手法の違いによる着色粒子への外添状態の違いを模式的に示した図である。これらの状態の中でも、c又はdの状態であることが好ましく、cの状態であることがより好ましい。図3のaは、被覆率100相当の量のチタン系粒子を、着色粒子に対し乾式外添した場合に得られるチタン系粒子が外添された着色粒子の一例を示す模式図である。図3のaにおいては、チタン系粒子が凝集体Pcを形成しており、着色粒子上にも凝集体Pcの状態で外添されている箇所が見られ、また、着色粒子表面が露出している箇所も多く見られる。また、チタン系粒子の一部が遊離粒子Piとなっているのも見られる。図3のbは、被覆率150相当の量のチタン系粒子を、着色粒子に対し乾式外添した場合に得られるチタン系粒子が外添された着色粒子の一例を示す模式図である。図3のbにおいては、図3のaの場合と同様に、チタン系粒子が凝集体Pcを形成しており、着色粒子上にも凝集体Pcの状態で外添されている箇所が見られ、また、着色粒子表面が露出している箇所も多く見られる。また、チタン系粒子の一部が遊離粒子Piとなっているのも見られる。図3のcは、被覆率100相当の量のチタン系粒子を、着色粒子に対し湿式外添した場合に得られるチタン系粒子が外添された着色粒子の一例を示す模式図である。図3のcにおいては、チタン系粒子が凝集体Pcを形成せず、着色粒子上に一層のチタン粒子層として外添され、また、着色粒子表面が露出しているほとんど見られない。また、チタン系粒子が遊離粒子Piとなっているのもほとんど見られない。図3のdは、被覆率150相当の量のチタン系粒子を、着色粒子に対し湿式外添した場合に得られるチタン系粒子が外添された着色粒子の一例を示す模式図である。図3のdにおいては、チタン系粒子が凝集体Pcを形成せず、着色粒子上に一層以上のチタン粒子層として外添され、また、着色粒子表面が露出しているほとんど見られない。また、チタン系粒子の一部が凝集体Pcを形成していたり、遊離粒子Piとなっているのが見受けられる。付着工程を経た着色粒子は、ろ過により固液分離後に凍結真空乾燥による乾燥工程を経て、チタン系粒子が付着した着色粒子を得る。また、乾燥工程の前に、得られたチタン系粒子付着着色粒子を洗浄する洗浄工程を経てもよい。<シリカ外添工程>本実施形態の静電荷像現像トナーの製造方法は、前記チタン系粒子付着着色粒子にシリカ系粒子を乾式外添する工程シリカ外添工程を含む。前記シリカ外添工程において、チタン系粒子が付着した前記チタン系粒子付着着色粒子表面にシリカ系粒子を外添する方法としては、従来の乾式外添方法が挙げられる。乾式外添方法に用いられる混合機としては、V型ブレンダーやヘンシェルミキサーやレディゲミキサー等の公知の混合機が挙げられる。チタン系粒子が付着した着色粒子にシリカ系粒子を乾式外添することで、シリカ系粒子がチタン系粒子層の上に外添され、着色粒子表面を接触する確率が低下し、前記シリカ系粒子と前記着色粒子表面との接触割合が10以下であるトナーが作製される。また、チタン外添工程やシリカ外添工程の際に、他の外添剤を添加してもよい。静電荷像現像剤本実施形態の静電荷像現像トナーは、非磁性一成分現像剤や二成分現像剤として用いる。二成分現像剤として用いる場合にはキャリアと混合して使用される。二成分現像剤に使用し得るキャリアとしては、特に制限はなく、公知のキャリアが用いられる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等が挙げられる。また、マトリックス樹脂に導電材料などが分散された樹脂分散型キャリアであってもよい。キャリアに使用される被覆樹脂マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル-酢酸ビニル共重合体、スチレン-アクリル酸共重合体、オルガノシロキサン結合からなるストレートシリコーン樹脂またはその変性品、フッ素樹脂、ポリエステル、ポリカーボネート、フェノール樹脂、エポキシ樹脂等が例示されるが、これらに限定されるものではない。導電材料としては、金、銀、銅といった金属やカーボンブラック、更に酸化チタン、酸化亜鉛、硫酸バリウム、ホウ酸アルミニウム、チタン酸カリウム、酸化スズ、カーボンブラック等が例示されるが、これらに限定されるものではない。また、キャリアの芯材としては、鉄、ニッケル、コバルト等の磁性金属、フェライト、マグネタイト等の磁性酸化物、ガラスビーズ等が挙げられるが、キャリアを磁気ブラシ法に用いるためには、磁性材料であることが好ましい。キャリアの芯材の体積平均粒子径としては、10μm以上500μm以下の範囲であることが好ましく、30μm以上100μm以下の範囲であることがより好ましい。また、キャリアの芯材の表面に樹脂被覆するには、前記被覆樹脂、及び、必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアーにより浮遊させた状態で被覆層形成用溶液を噴霧する流動床法、ニーダーコーター中でキャリアの芯材と被覆層形成溶液とを混合し、溶剤を除去するニーダーコーター法等が挙げられる。前記二成分現像剤における本実施形態の静電荷像現像トナーと上記キャリアとの混合比重量比としては、トナー:キャリア=1:100~30:100の範囲であることが好ましく、3:100~20:100の範囲であることがより好ましい。カートリッジ、画像形成方法、及び、画像形成装置次に、本実施形態のカートリッジについて説明する。本実施形態のカートリッジは、本実施形態の静電荷像現像トナー、又は、本実施形態の静電荷像現像剤を少なくとも収納したカートリッジである。また、本実施形態のカートリッジは、画像形成装置に脱着可能であることが好ましい。現像装置、画像形成方法又は画像形成装置に用いる場合、トナーを単独で収納するトナーカートリッジであってもよいし、本実施形態の静電荷像現像剤を収納する現像剤カートリッジであってもよいし、また、像保持体上に形成された静電潜像を本実施形態の静電荷像現像トナー、又は、本実施形態の静電荷像現像剤により現像してトナー像を形成する現像手段を少なくとも備えるプロセスカートリッジであってもよい。また、本実施形態のプロセスカートリッジは、その他必要に応じて、除電手段等のその他の部材を含んでいてもよい。本実施形態の画像形成方法は、像保持体表面に静電潜像を形成する潜像形成工程と、前記像保持体表面に形成された静電潜像をトナーを含む現像剤により現像してトナー像を形成する現像工程と、前記像保持体表面に形成されたトナー像を被転写体表面に転写する転写工程と、前記被転写体表面に転写されたトナー像を定着する定着工程とを含み、前記トナーを含む現像剤は、本実施形態の静電荷像現像トナーを含むことが好ましい。前記トナーを含む現像剤は、本実施形態の静電荷像現像トナーであっても、本実施形態の静電荷像現像トナーとキャリアとを含む二成分現像剤であってもよい。本実施形態の画像形成方法としては、本実施形態の静電荷像現像トナーを含む現像剤を調製し、それを用いて常用の電子写真複写機により静電像の形成及び現像を行い、得られたトナー像を転写紙上に静電転写した上加熱定着器により定着して複写画像を形成する。本実施形態の画像形成方法は、非磁性一成分現像方式であってもよい。前記各工程は、それ自体一般的な工程であり、例えば、特開昭56-40868号公報、特開昭49-91231号公報等に記載されている。なお、本実施形態の画像形成方法は、それ自体公知のコピー機、ファクシミリ機等の画像形成装置を用いて実施することができる。前記静電潜像形成工程は、像保持体感光体上に静電潜像を形成する工程である。前記現像工程は、現像剤保持体上の現像剤層により前記静電潜像を現像してトナー画像を形成する工程である。前記現像剤層としては、本実施形態の静電荷像現像トナーを含んでいれば特に制限はない。前記転写工程は、前記トナー画像を被転写体上に転写する工程である。また、転写工程における被転写体としては、中間転写体や紙等の被記録媒体が例示できる。前記定着工程では、例えば、加熱ローラの温度を一定温度に設定した加熱ローラ定着器により、転写紙上に転写したトナー像を定着して複写画像を形成する方式が挙げられる。前記クリーニング工程は、像保持体上に残留する静電荷像現像剤を除去する工程である。被記録媒体としては、公知のものを使用することができ、例えば、電子写真方式の複写機、プリンター等に使用される紙、OHPシート等が挙げられ、例えば、普通紙の表面を樹脂等でコーティングしたコート紙、印刷用のアート紙等を好適に使用することができる。本実施形態の画像形成方法においては、更にリサイクル工程をも含む態様でもよい。前記リサイクル工程は、前記クリーニング工程において回収した静電荷像現像トナーを現像剤層に移す工程である。このリサイクル工程を含む態様の画像形成方法は、トナーリサイクルシステムタイプのコピー機、ファクシミリ機等の画像形成装置を用いて実施される。また、クリーニング工程を省略し、現像と同時にトナーを回収する態様のリサイクルシステムに適用してもよい。本実施形態の画像形成装置は、像保持体と、前記像保持体を帯電させる帯電手段と、帯電した前記像保持体を露光して該像保持体上に静電潜像を形成させる露光手段と、トナーを含む現像剤により前記静電潜像を現像してトナー像を形成させる現像手段と、前記トナー像を前記像保持体から被転写体に転写する転写手段とを有し、前記トナーを含む現像剤は、本実施形態の静電荷像現像トナーを含むことが好ましい。なお、本実施形態の画像形成装置は、上記のような像保持体と、帯電手段と、露光手段と、現像手段と、転写手段とを少なくとも含むものであれば特に限定はされないが、その他必要に応じて、定着手段や、クリーニング手段、除電手段等を含んでいてもよい。前記転写手段では、中間転写体を用いて2回以上の転写を行ってもよい。また、転写手段における被転写体としては、中間転写体や紙等の被記録媒体が例示できる。前記像保持体、及び、前記の各手段は、前記の画像形成方法の各工程で述べた構成を好ましく用いることができる。前記の各手段は、いずれも画像形成装置において公知の手段が利用できる。また、本実施形態の画像形成装置は、前記した構成以外の手段や装置等を含むものであってもよい。また、本実施形態の画像形成装置は、前記した手段のうちの複数を同時に行ってもよい。本実施形態の画像形成装置の一例について図1を参照しながら説明するが、何ら本実施形態を限定するものではない。図1は、本実施形態の二成分現像剤を使用する画像形成装置の一例を示す概略断面図である。図1は、本実施の形態の画像形成方法により画像を形成するための、画像形成装置の構成例を示す概略図である。図示した画像形成装置200は、ハウジング400内において4つの電子写真感光体像保持体401a~401dが中間転写ベルト409に沿って相互に並列に配置されている。電子写真感光体401a~401dは、例えば、電子写真感光体401aがイエロー、電子写真感光体401bがマゼンタ、電子写真感光体401cがシアン、電子写真感光体401dがブラックの色からなる画像をそれぞれ形成することが可能である。電子写真感光体401a~401dのそれぞれは所定の方向紙面上は反時計回りに回転可能であり、その回転方向に沿って帯電ロール402a~402d、現像装置404a~404d、1次転写ロール410a~410d、クリーニングブレード415a~415dが配置されている。現像装置404a~404dのそれぞれにはトナーカートリッジ405a~405dに収容されたブラック、イエロー、マゼンタ、シアンの4色のトナーが供給可能であり、また、1次転写ロール410a~410dはそれぞれ中間転写ベルト409を介して電子写真感光体401a~401dに当接している。更に、ハウジング400内の所定の位置には露光装置403が配置されており、露光装置403から出射された光ビームを帯電後の電子写真感光体401a~401dの表面に照射することが可能となっている。これにより、電子写真感光体401a~401dの回転工程において帯電、露光、現像、1次転写、クリーニングの各工程が順次行われ、各色のトナー像が中間転写ベルト409上に重ねて転写される。ここで、帯電ロール402a~402dは、電子写真感光体401a~401dの表面に導電性部材帯電ロールを接触させて感光体に電圧を印加し、感光体表面を予め定められた電位に帯電させるものである帯電工程。なお、本実施形態において示した帯電ロールの他、帯電ブラシ、帯電フィルム若しくは帯電チューブなどを用いて接触帯電方式による帯電を行ってもよい。また、コロトロン若しくはスコロトロンを用いた非接触方式による帯電を行ってもよい。露光装置403としては、電子写真感光体401a~401dの表面に、半導体レーザー、LEDlightemittingdiode、液晶シャッター等の光源を所望の像様に露光できる光学系装置等を用いることができる。現像装置404a~404dには、上述の二成分静電荷像現像剤を接触又は非接触させて現像する一般的な現像装置を用いて行うことができる現像工程。そのような現像装置としては、二成分静電荷像現像剤を用いる限り特に制限はなく、目的に応じて適宜公知のものを選択することができる。一次転写工程では、1次転写ロール410a~410dに、像保持体上のトナーと逆極性の1次転写バイアスが印加されることで、像保持体から中間転写ベルト409へ各色のトナーが順次1次転写される。クリーニングブレード415a~415dは、転写工程後の電子写真感光体の表面に付着した残存トナーを除去するためのもので、これにより清浄面化された電子写真感光体は上記の画像形成プロセスに繰り返し供される。クリーニングブレードの材質としてはウレタンゴム、ネオプレンゴム、シリコーンゴム等が挙げられる。中間転写ベルト409は駆動ロール406、バックアップロール408及びテンションロール407により所定の張力をもって支持されており、これらのロールの回転によりたわみを生じることなく回転可能となっている。また、2次転写ロール413は、中間転写ベルト409を介してバックアップロール408と当接するように配置されている。2次転写ロール413に、中間転写体上のトナーと逆極性の2次転写バイアスが印加されることで、中間転写ベルトから被記録媒体へトナーが2次転写される。バックアップロール408と2次転写ロール413との間を通った中間転写ベルト409は、例えば駆動ロール406の近傍に配置されたクリーニングブレード416或いは、除電器不図示により清浄面化された後、次の画像形成プロセスに繰り返し供される。また、ハウジング400内の所定の位置にはトレイ被記録媒体トレイ411が設けられており、トレイ411内の紙などの被記録媒体500が移送ロール412により中間転写ベルト409と2次転写ロール413との間、更には相互に当接する2個の定着ロール414の間に順次移送された後、ハウジング400の外部に排紙される。非磁性一成分現像剤を用いて現像する画像形成装置の一例について、図1及び図2を用いて以下に説明する。なお、図2に示す現像装置10を、前記図1の各現像装置404a~404dに用いることによって、同様に画像形成を行うことができる。本実施形態の静電荷像現像トナーは、非磁性一成分現像剤としても好適に使用される。非磁性一成分現像方式は、二成分現像方式よりもトナー表面へのストレスが強く、外添剤として使用したシリカ系粒子がトナー中へ埋没しやすい現像方式であるが、本実施形態の静電荷像現像トナーを使用することにより、非磁性一成分現像方式であっても、シリカ系粒子がトナー中への埋没が抑制されると考えられる。図2に示すように、現像装置10は、不図示の駆動源によって矢印A方向に回転可能な像保持体26と当接するように配置され、像保持体感光体26の回転に伴い矢印B方向に従動回転可能な現像ロール12と、現像ロール12に接続されたバイアス電源14と、現像ロール12の回転方向において現像ロール12と像保持体26との当接部よりも下流側の位置に、現像ロール12に圧接するように配置され、現像ロール12の回転に対して逆行するように矢印C方向に回転可能なトナーかき取り部材16と、現像ロール12の回転方向において、現像ロール12とトナーかき取り部材16との圧接部よりも下流側且つ現像ロール12と像保持体26との当接部の上流側の位置に、現像ロール12に当接するように配置されたトナー層規制部材18と、現像ロール12の像保持体26が配置された側と反対側に位置し、現像ロール12が配置された側に開口部を有する筐体22と、筐体22内に配置されたアジテーター20とから構成される。なお、トナー層規制部材18は、筐体22の開口部を閉鎖するように、その一旦が筐体22の開口部に固定されている。また、筐体22の開口部のトナー層規制部材18が取り付けられている側開口部上側と反対側開口部下側は、現像ロール12やトナーかき取り部材16の下側を覆うように構成されている。ここで、トナー非磁性一成分現像剤24は、筐体22の下側に堆積するように配置されており、現像ロール12の下側と筐体22の開口部下側との間の空間を隙間なく満たすと共に、トナーかき取り部材16を覆うように堆積している。また、トナー24は筐体22内に設けられたアジテーター20により、適宜、筐体22内部から、現像ロール12が配置された筐体22開口部側へと供給されるようになっている。現像に際しては、まず、筐体22内のトナー24が、アジテーター20からトナーかき取り部材16により現像ロール12表面に供給される。次に、現像ロール12表面に付着したトナー24が、トナー層規制部材18によって、現像ロール12表面に均一な厚みのトナー層を形成するように付着する。続いて、静電潜像不図示が形成された像保持体26表面と、バイアス電源14によりバイアス電圧が印加された現像ロール12との間の電位差に応じて、現像ロール12表面に付着しているトナー24が、現像ロール12側に移着し、静電潜像が現像される。なお、現像を終えた後の現像ロール12表面に残留しているトナー24は、トナーかき取り部材16によってかき取られる。以下、実施例及び比較例を挙げ、本実施形態をより具体的に詳細に説明するが、本実施形態は以下の実施例に限定されるものではない。なお、特に断りのない限り、部及びは重量部及び重量を表す。<着色粒子表面の露出率の測定方法>着色粒子表面の露出率Eは、シリカ系粒子による着色粒子表面への実測の被覆率Cs並びにチタン系粒子による着色粒子表面への実測の被覆率Ctから求めた。すなわち、実測の被覆率Cs、Ctは、X線光電子分光装置XPSJPS-9000MX:日本電子株製により、着色粒子のみ、シリカ系粒子のみ、チタン系粒子のみ、及び、シリカ系粒子とチタン系粒子とを含むトナーについて、それぞれ珪素原子/チタン原子のシグナル強度を測定し、下記式1、2を用いて算出した。1Cs=Ps-Ns/Ts-Ns×1002Ct=Pt-Nt-Cs×Tt/St-Nt×100よって、露出率Eは下記式3により算出される。3E=100-Cs-Ct式1中のPsは、シリカ粒子系とチタン系粒子とを含むトナーについてのシリカ系粒子とチタン系粒子とに由来する珪素原子のシグナル強度を示し、Ptは、チタン原子のシグナル強度を示す。Ssは、シリカ系粒子のみのシリカ系粒子に由来する珪素原子のシグナル強度を示し、Stは、チタン原子のシグナル強度を示す。Tsは、チタン系粒子のみのシリカ系粒子に由来する珪素原子のシグナル強度を示し、Ttは、チタン原子のシグナル強度を示す。Nsは、着色粒子のみの珪素原子のシグナル強度を示し、Ntは、チタン原子のシグナル強度を示す。<着色粒子表面と接触しているシリカ系粒子の割合の測定方法>走査型電子顕微鏡FE-SEMS-4500、株日立製作所製を用いて、30,000倍のトナーの写真を撮り、目視によって着色粒子に接触しているシリカ系粒子の個数を勘定し、シリカ系粒子と着色粒子表面との接触割合を計算する。本実施形態においては、トナー10個を調べ、平均値を着色粒子表面と接触しているシリカ系粒子の割合個数とした。なお、目視による着色粒子にシリカ粒子が接触しているか否かは、当該シリカ系粒子の周囲に当該シリカ系粒子下部のチタン系粒子が視認できる場合は着色粒子にシリカ粒子が接触していないと判断し、当該シリカ系粒子の周囲に当該シリカ系粒子下部のチタン系粒子が視認できない場合は着色粒子にシリカ粒子が接触していると判断した。<非結晶性ポリエステル樹脂の合成>加熱乾燥した二口フラスコに、ポリオキシエチレン2,0-2,2-ビス4-ヒドロキシフェニルプロパン90モル部と、エチレングリコール10モル部と、テレフタル酸80モル部と、イソフタル酸20モル部を原料に、触媒としてジブチル錫オキサイドを入れ、容器内に窒素ガスを導入して不活性雰囲気に保ち昇温した後、150~230°Cで約12時間共縮重合反応させ、その後、210~250°Cで徐々に減圧して、非結晶性ポリエステル樹脂1を合成した。非結晶性ポリエステル樹脂1の重量平均分子量Mwは、23,200であった。また、非結晶性ポリエステル樹脂1の酸価は、14.2KOHmg/gであった。非結晶性ポリエステル樹脂1のガラス転移温度Tgは、62°Cであった。シリカ粒子の作製ゾルゲル法で得られたシリカゾルにHMDSヘキサメチルジシラザン処理を行い、乾燥、粉砕により平均粒子径12nmのシリカ粒子1を得た。メタチタン酸粒子の作製イルメナイトを鉱石として用い、硫酸に溶解させ鉄粉を分離し、TiOSO4を加水分解してTiOOH2を生成させる湿式沈降法を用いてTiOOH2を製造した。なお、TiOOH2の製造の過程で、加水分解と核生成のための分散調整及び水洗を行った。得られたTiOOH2100部を、水1,000部中に分散し、これにイソブチルトリメトキシシラン40部を室温25°Cで撹拌しながら滴下した。次いで、これをろ過し、水洗を繰り返した。そして、得られたイソブチルトリメトキシシランで表面疎水化処理されたメタチタン酸粒子を150°Cで乾燥し、体積平均粒径20nm、BET比表面積が120m2/gであり、比重が4.2である疎水性メタチタン酸粒子1チタン粒子1を調製した。<離型剤分散液の作製>パラフィンワックス日本精蝋株製、HNP-9、融点:75°C50部アニオン性界面活性剤第一工業製薬株製、ネオゲンRK0.5部イオン交換水200部以上を混合して95°Cに加熱し、ホモジナイザーIKA社製、ウルトラタラックスT50を用いて分散した。その後、マントンゴーリン高圧ホモジナイザゴーリン社製で分散処理し、離型剤を分散させてなる離型剤分散液固形分濃度:20を調製した。離型剤分散液における離型剤の体積平均粒子径は、0.23μmであった。<着色剤分散液の作製>シアン顔料大日精化工業株製、PigmentBlue15:3銅フタロシアニン1,000部アニオン性界面活性剤第一工業製薬株製、ネオゲンR15部イオン交換水9,000部以上を混合し、溶解し、高圧衝撃式分散機アルティマイザー株スギノマシン製、HJP30006を用いて1時間分散して、着色剤シアン顔料を分散させてなる着色剤分散液を調製した。着色剤分散液における着色剤シアン顔料の体積平均粒子径は0.16μm、固形分濃度は20であった。実施例1<トナー1の作製>-混合工程-非結晶性ポリエステル樹脂分散液1267部着色剤分散液25部離型剤分散液40部アニオン性界面活性剤テイカパワー、テイカ株製2.0部上記各原料を円筒ステンレス容器に入れ、ホモジナイザーIKA社製、ウルトラタラックスT50を用い、ホモジナイザーの回転数を4,000rpmにして、せん断力を加えながら10分間分散して混合した。次いで、凝集剤としてポリ塩化アルミニウムPACの10硝酸水溶液なお、硝酸の含有量は0.05Nであった。2.0部を徐々に滴下して、ホモジナイザーの回転数を5,000rpmにして15分間分散して混合し、原料分散液とした。-凝集工程-その後、撹拌装置、温度計を備えた重合釜に原料分散液を移し、マントルヒーターにて加熱し始め、42°Cにて凝集粒子の成長を促進させた。この際、0.3Nの硝酸や1Nの水酸化ナトリウム水溶液を用いて原料分散液のpHを3.2以上3.8以下の範囲に調整した。原料分散液を上記pH範囲に保持して2時間ほど放置し、凝集粒子を形成した。この凝集粒子の体積平均粒子径は5.4μmであった。-融合工程-次に、原料分散液に非結晶性ポリエステル樹脂分散液1100部を追添加し、前記凝集粒子の表面に非結晶性ポリエステル樹脂1の樹脂粒子を付着させた。更に、原料分散液を44°Cに昇温し、光学顕微鏡及びマルチサイザーIIを用いて、粒子の大きさ及び形態を確認しながら凝集粒子を整えた。その後、凝集粒子を融合させるために、原料分散液に水酸化ナトリウム水溶液を滴下してpHを7.5に調整した後、原料分散液を95°Cまで昇温させた。その後、3時間原料分散液を放置して凝集粒子を融合させ、光学顕微鏡で凝集粒子が融合したのを確認した後、着色粒子分散液を1.0°C/分の降温速度で冷却した。-洗浄工程-次に、着色粒子分散液をろ過し、固液分離後の着色粒子を、着色粒子固形分量に対して20倍量の30°Cのイオン交換水中に分散し、20分間撹拌してろ過を行った。この工程を5回繰り返し、ろ液の伝導度が25μSであることを確認した。着色粒子をろ過し、凍結乾燥機で乾燥を行い、着色粒子1を得た。-チタン粒子付着工程-洗浄工程を経た着色粒子分散液をろ過とイオン交換水を用いて、固形分濃度40になるように調整した。次にチタン粒子1をメタノール:水の50:50混合液に分散させ、徐々にイオン交換水で希釈して、チタン粒子の固形分濃度が42のチタン粒子分散液になるように調整した。得られたチタン粒子分散液はメタノール:水が20:80の比率の混合液である。次に着色粒子分散液を撹拌し、その中に着色粒子に対して1.84部被覆率100相当量になるようにチタン粒子分散液を徐々に滴下した。その後0.3Nの硝酸を滴下してpHを4.0まで低下し、30分撹拌後にろ過を行った。固形分に固形分濃度10イオン交換水をゆっくりと滴下して30分撹拌後に再度ろ過を行い、得られた固形分を真空凍結乾燥機に入れ、25°Cで24時間乾燥を行いチタン系粒子付着着色粒子1を得た。得られたチタン系粒子付着着色粒子1をSEMにて表面観察したところ、チタン粒子が着色粒子表面に均一に付着していた。-乾式外添工程-チタン系粒子付着着色粒子1100部とシリカ粒子10.98部被覆率30相当量とをヘンシェルミキサーに入れ、回転数2,200rpmで2.5分間混合した。更に45μm篩分網で篩分を行い、トナー1を得た。トナー1のXPSによる露出率は、21であった。また、SEMによる着色粒子表面と接触しているシリカ系粒子の割合は、7個数であった。また、トナー1は、図3のcに示すように、チタン系粒子が着色粒子の表面に1層で付着されており、シリカ系粒子は、前記チタン系粒子上に多く存在したトナーである。<評価>得られたトナーの評価には、4連タンデム、ブレード摩擦帯電、非接触現像方式とした、富士ゼロックス株製XP-15改造機を用いた。評価は、40°C85RH環境下にトナー及び装置を17時間放置後、同一条件下にて実施した。-白筋発生評価-1辺が3cmの正方形の黒ベタ画像を紙面の左上、中央、右下に有する画像パターンをC2紙上に連続して1万枚プリントテストを実施した。1万枚目の黒ベタ画像、ブレードを観察し、以下の判断基準により評価した。結果を表1に示す。◎:黒ベタ画像に白筋はなく、現像器内のブレードへのトナー固着も見られない。○:現像器内のブレードへのトナー固着が見られるものの、黒ベタ画像に白筋は発生していない。△:現像器内のブレードへのトナー固着が見られ、黒ベタ画像に白筋が発生しているがわずかである。×:黒ベタ画像全面に白筋がある。-画像濃度安定性評価-10枚目及び5,000枚目の画像濃度を画像濃度計X-Rite404A:X-Rite社製を用いて測定し、画像濃度の測定結果から、以下の評価基準に即して評価した。画像濃度の測定結果から、以下の評価基準に即して評価した。結果を表1に示す。◎:10枚目に対し5,000枚目の画像濃度が97以上。○:10枚目に対し5,000枚目の画像濃度が94以上97未満。△:10枚目に対し5,000枚目の画像濃度が90以上94未満。×:10枚目に対し5,000枚目の画像濃度が90未満。-感光体表面付着評価-同様の画像を1万枚プリントテストした後、感光体上の付着物の様子を目視で観察し、以下の判断基準により評価した。結果を表1に示す。◎:感光体に付着物は確認されない。○:感光体に付着物が確認されるがわずかである。△:感光体に筋状に成長した付着物が確認されるがわずかである。×:感光体ほぼ全域に付着物がある。実施例2<トナー2の作製>洗浄工程においてチタン粒子1.84部を2.39部被覆率130相当量に代え、また、乾式外添工程においてシリカ粒子1を0.98部から0.65部被覆率20相当量に代えた以外は、トナー1と同様にして、トナー2を得た。トナー2のXPSによる露出率は、18であった。また、SEMによる着色粒子表面と接触しているシリカ系粒子の割合は、6個数であった。実施例3<トナー3の作製>乾式外添工程においてシリカ粒子1を0.98部から0.26部被覆率8相当量に代えた以外は、トナー1と同様にして、トナー3を得た。トナー3のXPSによる露出率は、22であった。また、SEMによる着色粒子表面と接触しているシリカ系粒子の割合は、4個数であった。実施例4<トナー4の作製>洗浄工程においてチタン粒子1.84部を2.39部被覆率130相当量に代え、また、乾式外添工程においてシリカ粒子1を0.98部から1.96部被覆率60相当量に代えた以外は、トナー1と同様にして、トナー4を得た。トナー4のXPSによる露出率は、16であった。また、SEMによる着色粒子表面と接触しているシリカ系粒子の割合は、8個数であった。実施例5<トナー5の作製>洗浄工程においてチタン粒子1.84部を1.56部被覆率85相当量に代え、また、乾式外添工程においてシリカ粒子1を0.98部から0.49部被覆率15相当量に代えた以外は、トナー1と同様にして、トナー5を得た。トナー5のXPSによる露出率は、24であった。また、SEMによる着色粒子表面と接触しているシリカ系粒子の割合は、6個数であった。実施例6<トナー6の作製>洗浄工程においてチタン粒子1.84部を2.76部被覆率150相当量に代え、また、乾式外添工程においてシリカ粒子1を0.98部から1.47部被覆率45相当量に代えた以外は、トナー1と同様にして、トナー6を得た。トナー6のXPSによる露出率は、12であった。また、SEMによる着色粒子表面と接触しているシリカ系粒子の割合は、8個数であった。実施例7<トナー7の作製>スチレン380部、n-ブチルアクリレート25部、アクリル酸5部、ドデカンチオール25部を混合して溶解したものを、非イオン性界面活性剤ノニポール400:三洋化成株製8部及びアニオン性界面活性剤ネオゲンSC:第一工業製薬株製9gをイオン交換水550部に溶解したフラスコ中で乳化重合させ、30分間ゆっくり混合しながら、これに過硫酸アンモニウム5部を溶解したイオン交換水50部を投入した。窒素置換を行った後、前記フラスコ内を撹拌しながら内容物が75°Cになるまでオイルバスで加熱し、4時間そのまま乳化重合を継続した。その結果、131nmであり、Tg=60°C、重量平均分子量Mw=11,000が分散された樹脂粒子分散液7が得られた。この分散液の固形分濃度は42であった。Cyan顔料B15:360部、ノニオン性界面活性剤ノニポール400:三洋化成株製5部、イオン交換水240部を混合して、溶解、ホモジナイザーウルトラタラックスT50:IKA社製を用いて30分間撹拌し、その後、アルティマイザーにて分散処理して平均粒子径が2,230nmである着色剤Cyan顔料粒子が分散された着色剤分散剤7を調整した。パラフィンワックスHNP0190:日本精蝋株製、融点85°C100部、カチオン性界面活性剤サニゾールB50:花王株製5部、イオン交換水240部以上の成分を、丸型ステンレス鋼製フラスコ中でホモジナイザーウルトラタラックスT50:IKA社製を用いて30分間分散した後、圧力吐出型ホモジナイザーで分散処理し、平均粒径が523nmである離型剤粒子が分散された離型剤分散液7を調整した。続いて、樹脂粒子分散液7240部、着色剤分散液725部、離型剤分散液745部、ポリ水酸化アルミニウム浅田化学工業株製、Paho2S0.8部、イオン交換水800部、以上の成分を、丸型ステンレス鋼鉄フラスコ中でホモジナイザーウルトラタラックスT50:IKA社製を用いて混合し、分散した。微粒子の凝集のため、加熱用オイルバス中でフラスコ内を撹拌しながら42°Cまで加熱し30分保持した後、更に加熱用オイルバスの温度を上げて58°Cで60分間保持した。このスラリー中の粒子の大きさを測定したところ、重量平均粒子径D50は5.6μmとなった。その後、凝集体粒子の形状を制御するために、この凝集体粒子を含むスラリーに、1N水酸化ナトリウムを追加して、系のpHを7.2に調整した後ステンレス製フラスコを密閉し、磁気シールを用いて撹拌を継続しながら83°Cまで加熱し、4時間保持した。冷却後、このトナー母粒子を濾別し、イオン交換水で4回洗浄した後、凍結乾燥してトナー母粒子を得た。このトナー母粒子100部にルチル型酸化チタン粒径20nm,n-デシルトリメトキシシラン処理1.0部、シリカ粒径40nm,シリコーンオイル処理,気相酸化法2.0部加え、ヘンシェルミキサーで周速30m/s×15分間ブレンドを行った後、45μmの目開きのシーブを用いて粗大粒子を除去し、樹脂2を得た。樹脂2の重量平均粒子径は5.8μm、形状係数SF1は127であった。外添手法はトナー1と同様にして、トナー7を得た。トナー7のXPSによる露出率は、23であった。また、SEMによる着色粒子表面と接触しているシリカ系粒子の割合は、8個数であった。実施例8<トナー8の作製>洗浄工程において、ルチル型酸化チタン粒子2を1.84部被覆率100相当量に代えた以外は、トナー1と同様にして、トナー8を得た。トナー8のXPSによる露出率は、22であった。また、SEMによる着色粒子表面と接触しているシリカ系粒子の割合は、7個数であった。実施例9<トナー9の作製>洗浄工程において、表面処理をシリコーンオイルで行ったシリカ粒子2を0.98重量部被覆率30相当量に代えた以外は、トナー1と同様にして、トナー9を得た。トナー9のXPSによる露出率は、20であった。また、SEMによる着色粒子表面と接触しているシリカ系粒子の割合は、6個数であった。比較例1<トナー10の作製>洗浄工程においてチタン粒子の添加を行わず、そのうえで湿式外添工程においてシリカ粒子1を0.98部被覆率30相当量添加させた以外は、トナー1と同様にして、トナー10を得た。トナー10のXPSによる露出率は、86であった。また、SEMによる着色粒子表面と接触しているシリカ系粒子の割合は、100個数であった。比較例2<トナー11の作製>湿式外添工程においてシリカ粒子の添加を行わなかった以外は、トナー1と同様にして、トナー11を得た。トナー11のXPSによる露出率は、22であった。また、SEMによる着色粒子表面と接触しているシリカ系粒子の割合は、0個数であった。比較例3洗浄工程の代わりに、着色粒子1100部とチタン粒子11.84部被覆率100相当量とをヘンシェルミキサーに入れ、回転数2,200rpmで2.5分間混合した。更に45μm篩分網で篩分を行ってチタン系粒子付着着色粒子12を得た。その後チタン系粒子付着着色粒子12100部とシリカ粒子10.98部被覆率30相当量とをヘンシェルミキサーに入れ、回転数2,200rpmで2.5分間混合した。更に45μm篩分網で篩分を行い、トナー12を得た。トナー12のXPSによる露出率は、52であった。また、SEMによる着色粒子表面と接触しているシリカ系粒子の割合は、23個数であった。また、トナー12は、図3のaに示すような状態のように、着色粒子表面にチタン系粒子及びシリカ系粒子が付着していない部分が多く見られた。比較例4洗浄工程の代わりに、着色粒子1100部とチタン粒子11.84部被覆率100相当量とをヘンシェルミキサーに入れ、回転数2,200rpmで2.5分間混合した。更に45μm篩分網で篩分を行ってチタン系粒子付着着色粒子13を得た。その後チタン系粒子付着着色粒子13100部とシリカ粒子10.98部被覆率30相当量とをヘンシェルミキサーに入れ、回転数2,200rpmで2.5分間混合した。更に45μm篩分網で篩分を行い、トナー13を得た。トナー13のXPSによる露出率は、20であった。また、SEMによる着色粒子表面と接触しているシリカ系粒子の割合は、13個数であった。比較例5外添時においてチタン粒子11.84部被覆率100相当量とシリカ粒子10.98部被覆率30相当量を同時にヘンシェルミキサーに入れ、回転数2,200rpmで2.5分間混合した。更に45μm篩分網で篩分を行い、トナー14を得た。トナー14のXPSによる露出率は、19であった。また、SEMによる着色粒子表面と接触しているシリカ系粒子の割合は、21個数であった。比較例6洗浄工程の代わりに、着色粒子1100部とチタン粒子13.68部被覆率200相当量とをヘンシェルミキサーに入れ、回転数2,200rpmで2.5分間混合した。更に45μm篩分網で篩分を行ってチタン系粒子付着着色粒子15を得た。その後チタン系粒子付着着色粒子15100部とシリカ粒子11.96部被覆率60相当量とをヘンシェルミキサーに入れ、回転数2,200rpmで2.5分間混合した。更に45μm篩分網で篩分を行い、トナー15を得た。トナー15のXPSによる露出率は、28であった。また、SEMによる着色粒子表面と接触しているシリカ系粒子の割合は、12個数であった。以下に示す表1及び表2に、実施例1~9及び比較例1~6の静電荷像現像トナーの評価結果をまとめて示す。"